"ポリエーテルエステルブロック共重合体100重量部、並びに前記ポリエーテルエステルブロック共重合体100重量部に対して、熱安定剤0.05~2.0重量部、紫外線吸収剤0.1~2.0重量部、ヒンダードアミン系光安定剤0.1~1.0重量部および多孔性シリカ0.05~1.0重量部を含む、ポリエーテルエステルエラストマー樹脂組成物。前記熱安定剤は、2,2’-m-フェニレンビス2-オキサゾリン22’mphenylenebis、4,4’-ビスa,a-ジメチルベンジル-ジフェニルアミン44’bisおよびN,N’-ヘキサン-1,6-ジイルビス3-3,5-ジ-tert-ブチル-4-ヒドロキシフェニル-プロピオンアミドNN’hexane16diylbisよりなる群から選ばれる1種または2種以上の混合物であることを特徴とする、請求項1に記載のポリエーテルエステルエラストマー樹脂組成物。前記紫外線吸収剤は、2-2H-ベンゾトリアゾール-2-イル-4-6-ビスフェノール、2-5-クロロ2H-ベンゾトリアゾール-2-イル-4メチル-6-tert-ブチルフェノール、2-4,6-ジフェニル-1,3,5-トリアジン-2-イル-5-ヘキシルオキシ-フェノール、および2,4-ジ-tert-ブチルフェニル-3,5-ジ-tert-ブチル-4-ヒドロキシベンゾエートよりなる群から選ばれる1種または2種以上の混合物であることを特徴とする、請求項1に記載のポリエーテルエステルエラストマー樹脂組成物。前記ヒンダードアミン系光安定剤は、ジブチルアミン-1,3,5-トリアジン-N,N-ビス2,2,6,6-テトラメチル-4-ピペリジル-1,6-ヘキサメチレンジアミンとN-2,2,6,6-テトラメチル-4-ピペリジルブチルアミンの重縮合物、ポリ6-1,1,3,3-テトラメチルブチルアミノ-S-トリアジン-2,4-ジイル-2,2,6,6-テトラメチル-4-ピペリジルイミノ-ヘキサメチレン-2,2,6,6-テトラメチル-4-ピペリジルイミノ、およびこれらの混合物よりなる群から選ばれることを特徴とする、請求項1に記載のポリエーテルエステルエラストマー樹脂組成物。前記多孔性シリカは、化学式1で表される揮発性有機化合物VOC捕捉成分を含む多孔性合成シリカであることを特徴とする、請求項1に記載のポリエーテルエステルエラストマー樹脂組成物。[化学式1]Al2Si2O5OHxMy式中、MはP、Ca、Zn、Fe、K、Mn、Mo、Ag、MgおよびTiの中から選ばれる金属であり、xは1~5の整数であり、yは2~7の整数である。MS300-55に基づいて測定したTVOC含量が20ppm以下であることを特徴とする、請求項1に記載のポリエーテルエステルエラストマー樹脂組成物。請求項1~6のいずれか1項のポリエーテルエステルエラストマー樹脂組成物から製造された弾性モノフィラメント。請求項7の弾性モノフィラメントを含む弾性織物。本発明の目的は、優れたVOC放出特性および優れた機械的特性を有するポリエーテルエステルエラストマー樹脂組成物を提供することにある。本発明の他の目的は、このような特性を有するポリエーテルエステルエラストマー樹脂組成物から製造された弾性モノフィラメントを提供することにある。本発明の別の目的は、前記弾性モノフィラメントを含む弾性織物を提供することにある。上記目的を達成するために、本発明の好適な第1具現例によれば、ポリエーテルエステルブロック共重合体100重量部、並びに前記ポリエーテルエステルブロック共重合体100重量部に対して、熱安定剤0.05~2.0重量部、紫外線吸収剤0.1~2.0重量部、ヒンダードアミン系光安定剤0.1~1.0重量部、および多孔性シリカ0.05~1.0重量部を含む、ポリエーテルエステルエラストマー樹脂組成物を提供する。前記具現例に係る熱安定剤は、2,2’-m-フェニレンビス2-オキサゾリン22’mphenylenebis、4,4’-ビスa,a-ジメチルベンジル-ジフェニルアミン44’bisおよびN,N’-ヘキサン-1,6-ジイルビス3-3,5-ジ-tert-ブチル-4-ヒドロキシフェニル-プロピオンアミドNN’hexane16diylbisよりなる群から選ばれる1種または2種以上の混合物であってもよい。前記具現例に係る紫外線吸収剤は、2-2H-ベンゾトリアゾール-2-イル-4-6-ビスフェノール、2-5-クロロ2H-ベンゾトリアゾール-2-イル-4メチル-6-tert-ブチルフェノール、2-4,6-ジフェニル-1,3,5-トリアジン-2-イル-5-ヘキシルオキシ-フェノール、および2,4-ジ-tert-ブチルフェニル-3,5-ジ-tert-ブチル-4-ヒドロキシベンゾエートよりなる群から選ばれる1種または2種以上の混合物であってもよい。前記具現例に係るヒンダードアミン系光安定剤は、ジブチルアミン-1,3,5-トリアジン-N,N-ビス2,2,6,6-テトラメチル-4-ピペリジル-1,6-ヘキサメチレンジアミンとN-2,2,6,6-テトラメチル-4-ピペリジルブチルアミンの重縮合物、ポリ6-1,1,3,3-テトラメチルブチルアミノ-S-トリアジン-2,4-ジイル-2,2,6,6-テトラメチル-4-ピペリジルイミノ-ヘキサメチレン-2,2,6,6-テトラメチル-4-ピペリジルイミノ、およびこれらの混合物よりなる群から選ばれたものであってもよい。前記具現例に係る多孔性シリカは、化学式1で表される揮発性有機化合物VOC捕捉成分を含む多孔性合成シリカであってもよい。[化学式1]Al2Si2O5OHxMy式中、MはP、Ca、Zn、Fe、K、Mn、Mo、Ag、MgおよびTiの中から選ばれる金属であり、xは1~5の整数であり、yは2~7の整数である。前記具現例に係るポリエーテルエステルエラストマー樹脂組成物は、MS300-55に基づいて測定したTVOC含量が20ppm以下であってもよい。本発明の好適な第2具現例によれば、前記ポリエーテルエステルエラストマー樹脂組成物から製造された弾性モノフィラメントを提供する。本発明の好適な第3具現例によれば、前記弾性モノフィラメントを含む弾性織物を提供する。本発明に係るポリエーテルエステルエラストマー樹脂組成物は、加工性に優れるうえ、柔軟性と耐久性を同時に満足させながら、20ppm以下の低いTVOC含量を示して優れた感性品質を有し、特に車両用カーシート織物用として優れた特性を有する。以下、本発明をより詳細に説明する。本発明は、弾性に優れたポリエステル熱可塑性エラストマーに耐久性の増進のために熱安定剤を混合し、耐候性の増進のために紫外線吸収剤およびヒンダードアミン系光安定剤を混合し、優れたTVOC放出特性を与えて感性品質を増進させるために、多孔性シリカをベースとする消臭剤を混合した樹脂組成物に関するものである。すなわち、本発明は、ポリエーテルエステルブロック共重合体100重量部、並びに前記ポリエーテルエステルブロック共重合体100重量部に対して、熱安定剤0.05~2.0重量部、紫外線吸収剤0.1~2.0重量部、ヒンダードアミン系光安定剤0.1~1.0重量部、および多孔性シリカ0.05~1.0重量部を含むポリエーテルエステルエラストマー樹脂組成物に関するもので、MS300-55に基づいて測定したTVOC含量20ppm以下の優れたTVOC放出特性を示すと同時に機械的特性が良好な樹脂組成物に関するものである。ポリエーテルエステルエラストマー樹脂組成物の主成分は、ポリエーテルエステルブロック共重合体であって、化学式2で表される硬質セグメントと化学式3で表される軟質セグメントが交互に繰り返される構造を有する、熱可塑性ポリエーテルエステルブロック共重合体であってもよい。[化学式2]式中、DはC2~C8の飽和脂肪族ジオールおよび環状ジオールの中から選ばれた単独または2種以上の混合物から2つのヒドロキシ基が除去されたラジカルであり、Rは分子量500以下の芳香族、脂肪族及び環状ジカルボン酸の中から選ばれた単独または2種以上の混合物から2つのカルボキシル基が除去されたラジカルである。[化学式3]式中、Gは分子量400~4000のポリエーテルグリコールの中から選ばれた単独または2種以上の混合物から2つのヒドロキシ基が除去されたラジカルであり、Rは分子量500以下の芳香族、脂肪族及び環状ジカルボン酸の中から選ばれた単独または2種以上の混合物から2つのカルボキシル基が除去されたラジカルである。熱安定剤は、ポリエーテルエステルエラストマー樹脂組成物から製造された弾性モノフィラメントおよび該弾性モノフィラメントを含む弾性織物の耐久性を増進させる役割、および酸化防止剤としての役割を果たす。熱安定剤は、ヒンダードフェノール系の耐熱剤であるペンタエリスリトールテトラキス-メチレン-3,5-ジ-tert-ブチル-4-ヒドロキシフェニルプロピオネートを使用することができ、具体的には、2,2’-m-フェニレンビス2-オキサゾリン22’mphenylenebis、4,4’-ビスa,a-ジメチルベンジル-ジフェニルアミン44’bisおよびN,N’-ヘキサン-1,6-ジイルビス3-3,5-ジ-tert-ブチル-4-ヒドロキシフェニル-プロピオンアミドNN’hexane16diylbisよりなる群から選ばれる1種または2種以上の混合物であってもよい。ポリエーテルエステルエラストマー樹脂組成物における熱安定剤の含量は、耐久性の増進を考慮してポリエーテルエステルブロック共重合体100重量部に対して0.05~2.0重量部であってもよい。紫外線吸収剤とヒンダードアミン系光安定剤は、耐候性を与え、耐候性の強化のために併用して使用することが好ましい。紫外線吸収剤は、ポリマーに吸収されるUVの量光量子を減少させ、ベンゾトリアゾールやベンゾフェノンなどのように、吸収されたUVを分子内で吸収した後、弱い熱エネルギーに変換させる。例えば、紫外線吸収剤としては、2-2H-ベンゾトリアゾール-2-イル-4-6-ビスフェノール、2-5-クロロ2H-ベンゾトリアゾール-2-イル-4メチル-6-tert-ブチルフェノール、2-4,6-ジフェニル-1,3,5-トリアジン-2-イル-5-ヘキシル-オキシ-フェノール、および2,4-ジ-tert-ブチルフェニル-3,5-ジ-tert-ブチル-4-ヒドロキシベンゾエートなどの化合物を挙げることができる。ポリエーテルエステルエラストマー樹脂組成物における紫外線吸収剤の含量は、ポリエーテルエステルブロック共重合体100重量部に対して0.1~2.0重量部であってもよい。紫外線吸収剤の含量が0.1重量部より少ない場合は、十分な耐候性が得られず、含量が2.0重量部より多いものは紡糸過程で均一な溶融物の吐き出しを難しくし、弾性モノフィラメントの切れおよび過度なガス発生を引き起こす。ヒンダードアミン系光安定剤は、UVの攻撃により発生したラジカルを中和させるラジカルスカベンジャーの役目をする。たとえば、ヒンダードアミン系光安定剤としては、ジブチルアミン-1,3,5-トリアジン-N,N-ビス2,2,6,6-テトラメチル-4-ピペリジル-1,6-ヘキサメチレンジアミンとN-2,2,6,6-テトラメチル-4-ピペリジルブチルアミンの重縮合物、ポリ6-1,1,3,3-テトラメチルブチルアミノ-S-トリアジン-2,4-ジイル-2,2,6,6-テトラメチル-4-ピペリジルイミノ-ヘキサメチレン-2,2,6,6-テトラメチル-4-ピペリジルイミノ、およびこれらの混合物を挙げることができる。ポリエーテルエステルエラストマー樹脂組成物におけるヒンダードアミン系光安定剤の含量はポリエーテルエステルブロック共重合体100重量部に対して0.1~1.0重量部であってもよい。ヒンダードアミン系光安定剤の含量が0.1重量部より少ない場合は、十分な耐候性が得られず、ヒンダードアミン系光安定剤の含量が1.0重量部より多い場合は、紡糸過程で均一な溶融物の吐き出しを難しくし、弾性モノフィラメントの切れおよび過度なガス発生を引き起こす。多孔性シリカは、素材の嗅覚的感性品質を高めるために、素材加工および使用の際に発生しうる匂い原因物質を捕捉する機能をし、特に、VOC捕捉のための成分が含有された多孔性合成シリカを使用することができる。前記多孔性シリカは、一般な合成シリカであって、好ましくは化学式1で表されるVOC捕捉のための成分を含む多孔性合成シリカである。[化学式1]Al2Si2O5OHxMy式中、MはP、Ca、Zn、Fe、K、Mn、Mo、Ag、MgおよびTiの中から選ばれる金属であり、xは1~5の整数であり、yは2~7の整数である。素材加工及び該当素材で成形された最終製品の使用の際に発生しうる匂い原因物質は、これらの多孔性シリカの微細気孔に捕捉されて一般な使用環境で外部に流出せず、このような匂い原因物質の捕捉能を高めるために、化学式1のようなVOC捕捉のための成分が含有された多孔性合成シリカを使用することができる。ポリエーテルエステルエラストマー樹脂組成物における多孔性シリカの含量は、ポリエーテルエステルブロック共重合体100重量部に対して0.05~1.0重量部であってもよい。多孔性シリカの含量が0.05重量部以下であれば、作用する微細気孔または作用基の数が著しく小さいため、適切な捕捉能を発揮することが難しく、多孔性シリカの含量が1.0重量部以上であれば、微視的にシリカ粒子同士が凝集し或いは不連続相を形成して、弾性モノフィラメントを紡糸または後加工するときに弾性モノフィラメントの切れ現象を誘発するという問題点がある。ポリエーテルエステルエラストマー樹脂組成物の耐久性を増大させるために、前記安定剤を混合して添加する際には樹脂の特性に合わなければならないが、本発明では、上述したような比率で安定剤を添加することにより、ポリエーテルエステル熱可塑性エラストマー樹脂組成物の耐久性相乗効果を誘発し、長期間使用時の車両用カーシート織物としての長期耐久性を確保することができる。このような安定剤システムを使用する場合、何の付加的な安定剤も含まない基本組成に比べて、引張強度を基準に約20倍以上の耐久性を実現することができ、このような数値は、一般なポリエーテルエステル熱可塑性エラストマー樹脂組成物の耐久性に比べて非常に優れた水準である。前記ポリエーテルエステル熱可塑性エラストマー樹脂組成物は、弾性モノフィラメントおよび弾性織物に適用可能である。特に、車両用カーシート織物用途に適用されたとき、長期間使用後にもカーシート織物の外観や着座性能などの低下を予防することができ、安定な外観品質を維持することができる。以下、本発明の理解を助けるために好適な実施例を提示するが、下記実施例は本発明を例示するものに過ぎず、本発明の範囲を限定するものではない。実施例1~7および比較例1~6表1に示すような成分および含量に基づいて、ポリエーテルエステル熱可塑性エラストマー樹脂組成物を製造した。実施例1を基準として具体的な製造方法を説明すると、ポリエーテルエステルブロック共重合体KOPELKP3355、表面硬度:ショア硬度55D、株式会社コロン製100重量部に対して、VOC捕捉のための成分が含有された多孔性合成シリカEpocleanCS、テソン環境研究所製0.05重量部を二軸タンブラーを用いて1時間混合させた。ポリエーテルエステルブロック共重合体の硬度は、表面硬度であって、ASTM-2240に基づいて測定した。その単位はショアDで表示した。また、ポリエーテルエステルブロック共重合体100重量部に対して、耐久性添加剤として、熱安定剤であるN,N’-ヘキサン-1,6-ジイルビス3-3,5-ジ-tert-ブチル-4-ヒドロキシフェニルプロピオンアミド0.5重量部と、4,4’-ビスa,a-ジメチルベンジルジフェニルアミン0.6重量部を添加し、耐候性改善剤として、ヒンダードアミン系光安定剤であるジブチルアミン-1,3,5-トリアジン-N,N-ビス2,2,6,6-テトラメチル-4-ピペリジル-1,6-ヘキサメチレンジアミン0.6重量部、紫外線吸収剤である2-2H-ベンゾトリアゾール-2-イル-4-1,1,3,3-テトラメチルブチルフェノール0.6重量部などを投入し、二軸スクリュー型の押出型混練機によって溶融混練させてポリエーテルエステルエラストマー樹脂組成物を製造した。この際、押出型混練機の温度は1次投入口からダイまでの順序で150°C、200°C、220°C、230°C、250°Cに設定し、スクリューの回転数は23RPMに設定して混合を行った。混合されて得られた樹脂は、ストランド状に吐き出されながら温度35°Cの冷却槽内で固化した後、ペレタイザーを介してペレット化された製品として得た。実施例および比較例の組成は表1のとおりであり、比較例5および比較例6はそれぞれ比較樹脂としてDupont製のHytrel5556とTicona製のVandar9116を用いた。単位:重量部組成の範例A:ポリエーテルエステルブロック共重合体KOPELKP3355、表面硬度:ショア硬度55D、株式会社コロン製B:N,N’-ヘキサン-1,6-ジイルビス3-3,5-ジ-tert-ブチル-4-ヒドロキシフェニルプロピオンアミドC:4,4’-ビスa,a-ジメチルベンジルジフェニルアミンD:ジブチルアミン-1,3,5-トリアジン-N,N-ビス2,2,6,6-テトラメチル-4-ピペリジル-1,6-ヘキサメチレンジアミンE:2-2H-ベンゾトリアゾール-2-イル-4-1,1,3,3-テトラメチルブチルフェノールF:VOC捕捉のための成分が含有された多孔性合成シリカテソン環境研究所製のEpocleanCSG:Dupont製のHytrel5556ポリエステルエラストマー、ショア硬度55DH:Ticona製のVandar9116ポリエステルエラストマー、ショア硬度57D実施例1~7および比較例1~6から製造されたポリエーテルエステルエラストマー樹脂組成物を除湿型熱風乾燥機を用いて100°Cで5時間乾燥させて水分を除去し、ペレット化された製品をさらに一軸スクリュー形式の紡糸用押出機を介して3500デニールのモノフィラメントに製造した。これを下記の方法によって評価した。その結果を下記表2に示す。具体的な物性測定方法は、次のとおりである。1TVOC現在自動車社の試験方法であるMS300-55に基づいて測定した。その過程は次のとおりである。まず、各試片を653cmに切取し、これを3Lのテドラーバッグに入れる。その後、準備されたテドラーバッグに1Lの窒素気体を仕込み、栓をした後、乾燥容器に入れる。この容器を、準備されたオーブンに入れた後、100°Cで2時間加熱する。加熱後、容器を取り出して室温で1時間放置した後、テドラーバッグが完全に満たされるように窒素ガスを充填する。こうして得られたテドラーバッグのTVOCをGC-MSDを用いて分析する。2耐候性作られたモノフィラメントをISO-105規定に基づいて評価する。耐候性の評価はXenon光源、ブラックパネル温度89±3°C、槽内湿度50±5RH、照射照度60~100W/m2300~400nmの条件で500時間行った。この際、耐候性の等級はE値で表示する。Eが5以下の場合、良好な耐候性を示すと判断する。3紡糸性実施例および比較例で製造されたポリエーテルエステルエラストマー樹脂組成物50kgを一軸紡糸押出機で紡糸するが、作業の終了時まで、紡糸されるモノフィラメントが切れずに特別な外径の変化がない場合には良好と判定し、そうでない場合には不良と判定する。物性測定の結果、表2に示すように、実施例のポリエーテルエステルエラストマー樹脂組成物は、MS300-55に基づいて測定したTVOCが20ppm以下であると同時に、良好な耐候性および紡糸性を全て満たすことが分かる。これに対し、比較例の樹脂組成物は、TVOC20ppm以下と良好な耐候性および紡糸性を同時に満足させる場合はないことが分かる。このような結果から、実施例のポリエーテルエステルエラストマー樹脂組成物は直観的な優れた感性品質および優れた機械的特性を要求する分野に適用可能であることが分かる。"